폴리에테르 에 테르 케톤 수지 ( PEEK 450 G , Tm ＝ 335 ℃) 40 질량 ％ 와 , 비 정성 폴리에테르 이미드 수지 ( Ultem 1000 ) 60 질량 ％ 로 이루어지 는 수지 혼합물 100 질 량부 에 대하 여 , 염소 법 으로 제조 된 산화 티탄 ( 평균 입경 0 . 23 ㎛, 알루미나 처리 , 실란 커플링 제 처리 ) 을 35 질 량부 , 평균 입경 5 ㎛, 평균 애 스펙 트 비 50 의 합성 마이카 를 30 질 량부 혼합 하 여 얻 어 진 열가소성 수지 조성물 을 용융 혼련 하 고 , 두께 150 ㎛ 의 필름 을 압출 함 과 동시 에 , 편측 으로부터 동박 ( 22 ) 을 라미네 이 션 하 여 편면 동장 절연 기재 ( 50 E ) 를 얻 었 다 .